ФУРМА ДЛЯ ДОННОЙ ПРОДУВКИ МЕТАЛЛА ГАЗАМИ В КОВШЕ

Полезная модель относится к металлургии и может быть использована при внепечной обработке стали в ковшах путем продувки инертным газом.
Известны фурмы для донной продувки металла газами в ковше, например, по патентам РФ №2186858 С 21 С 7/072, 2002 [1], №45139 С 21 С 7/072, 2005 [2], №34538 С 21 С 7/072, 2003 [3].
Наиболее близкой по совокупности существенных признаков является фурма по патенту №34538 С 21 С 7/072, 2003 [3].
Она содержит металлическую гильзу с дном, заполненную огнеупорной массой (огнеупорную пробку), в которой выполнены сквозные продольные щелевые каналы, газоподводящую трубку и металлический индикатор для оценки износа фурмы, расположенный в ее верхней части.
Недостатком данной фурмы, снижающим рабочий ресурс фурмы и качество обработки металла путем продувки инертным газом, является локальный износ верха огнеупорной пробки с нарушением геометрии сквозных продольных щелевых каналов из-за выгорания металлического индикатора износа.
Задачей полезной модели является устранение указанного недостатка. Техническим результатом является повышение срока службы фурмы и улучшение качества обработки металла за счет повышения ее продуваемости.
Для реализации технического результата, согласно формуле полезной модели, металлический индикатор износа фурмы расположен в средней части огнеупорной пробки.
Расположение металлического индикатора износа в средней части огнеупорной пробки устраняет локальный износ верха фурмы и нарушение геометрии сквозных щелей при выгорании индикатора во время службы и подготовительной обработке фурмы кислородом после слива стали из ковша, что продлевает срок службы фурмы, повышает ее продуваемость и улучшает качество обработки металла.
Полезная модель поясняется примером выполнения фурмы, представленным на фигуре чертежа (общий вид). Фурма устанавливается в днище ковша.
Фурма включает в себя металлическую гильзу 1 с дном, огнеупорную пробку 2 со сквозными продольными щелевыми каналами 3, газоподводящую трубку 4, металлический индикатор 5 износа фурмы. Металлический индикатор 5 износа фурмы расположен на оси фурмы в средней части огнеупорной пробки и может быть выполнен, например, в форме отрезка прутка жаростойкой стали длиной не менее 50 мм. При расположении индикатора износа фурмы в средней части огнеупорной пробки расстояние от нижнего конца прутка-индикатора до дна металлической гильзы составляет не менее 100 мм.
Фурма работает следующим образом. Продувочный газ подается через газоподводящую трубку 4, вдуваясь из фурмы в металл, находящийся в ковше, через сквозные продольные щелевые каналы 3, расположенные в огнеупорной пробке 2. Давление и расход газа определяются принятой технологией обработки стали. После слива стали из ковша производится осмотр фурмы и ее подготовительная обработка к следующей разливке.
При расположении металлического индикатора износа в средней части огнеупорной пробки появление после серии плавок светлого пятна в центре фурмы свидетельствует о начале выгорания металлического индикатора и необходимости скорой замены фурмы.
Испытание фурмы с металлическим индикатором износа, расположенным в средней части огнеупорной пробки, на ОАО «Северский трубный завод» подтвердило эффективность технического решения, позволившего устранить локальный износ пробки, повысить срок службы фурмы при сохранении безопасности ее эксплуатации и улучшить качество обработки металла.
Источники информации:
1. Патент РФ №2186858 С 21 С 7/072, 2002 [1];
2. Патент РФ №45139 С 21 С 7/072, 2005 [2];
3. Патент №34538 С 21 С 7/072, 2003 [3].